(57)【要約】      （修正有）【課題】イソシアネート架橋剤と連動して、ソフトフィール効果および同時に特に皮膚保護および皮膚ケアクリーム、特に日焼け防止クリームに対する耐性を有するコーティング組成物を製造する適当なポリウレタン成分を提供する。【解決手段】アミド構造単位含有水希釈性ヒドロキシ官能性ポリウレタン、それらの製造方法、それらから製造される水性コーティング組成物、およびコーティング基材のためのそれらの使用に関する。【選択図】なし【特許請求の範囲】
【請求項１】
式（Ｉ）：
【化１】
2008169373.tif 000006
〔式中
Ｒ１は、２〜１８個の炭素原子を有する脂肪族または脂環族基であり、および
Ｒ２は、３〜５個の炭素原子を有する脂肪族基である〕
で示される少なくとも１つの構造単位を含んでなる、水希釈性ヒドロキシ官能性ポリウレタン。
【請求項２】
ポリウレタンは、（ＣＯ）ＮＨとして計算して２．０重量％〜２０重量％のアミド基含量を有する、請求項１に記載の水希釈性ヒドロキシ官能性ポリウレタン。
【請求項３】
ポリウレタンは、
Ａ１）３１４〜５０００Ｄａの数平均分子量Ｍｎを有する少なくとも１つのアミド基含有ポリオール２５重量％〜８０重量％、
Ａ２）ポリエステル、ポリカーボネートおよびポリエーテルの群から選択される４００〜６０００Ｄａの数平均分子量Ｍｎを有する少なくとも１つのポリオール０重量％〜６０重量％、
Ａ３）６２〜４００Ｄａの数平均分子量を有し、少なくとも２つのヒドロキシル基を有する少なくとも１つの低分子量ポリオール０重量％〜２０重量％、
Ａ４）イソシアネート基に対して反応性の少なくとも２つの基、および陰イオンを形成し得る少なくとも１つの基を有する少なくとも１つの化合物２重量％〜１０重量％、および
Ａ５）ポリイソシアネート５重量％〜５０重量％
〔成分Ａ１）〜Ａ５）の合計は１００％である〕
の反応生成物である、請求項１に記載の水希釈性ヒドロキシ官能性ポリウレタン。
【請求項４】
成分Ａ１）は、ａ）１，６−ヘキサメチレン−ジアミン、２−メチル−１，５−ジアミノペンタン、１−アミノ−３，３，５−トリメチル−５−アミノメチルシクロヘキサン（イソホロンジアミン）、ビス（４−アミノシクロヘキシル）メタンの異性体、およびそれらの混合物からなる群から選択される１以上の化合物と、ｂ）ε−カプロラクトンとの反応生成物を含んでなる、請求項１に記載の水希釈性ヒドロキシ官能性ポリウレタン。
【請求項５】
成分Ａ１）はアミド基含有ポリエステルポリオールである、請求項１に記載の水希釈性ヒドロキシ官能性ポリウレタン。
【請求項６】
成分Ａ１）は、式（Ｉ）で示される構造単位を含んでなり、および（ＣＯ）ＮＨとして計算して少なくとも７．５重量％のアミド基含量を有する、請求項１に記載の水希釈性ヒドロキシ官能性ポリウレタン。
【請求項７】
水希釈性ポリウレタン固形分は、５０重量％〜９０重量％であり、および１００重量％までの残りのものは、有機溶媒および必要に応じて助剤および添加剤を含んでなる、請求項１に記載の水希釈性ヒドロキシ官能性ポリウレタンを含んでなる有機溶液。
【請求項８】
水希釈性ポリウレタン固形分は、３５重量％〜７０重量％であり、および１００重量％までの残りのものは、水、有機溶媒および必要に応じて助剤および添加剤を含んでなる、請求項１に記載の水希釈性ヒドロキシ官能性ポリウレタンを含んでなる分散体。
【請求項９】
請求項８に記載の分散体および少なくとも１つの架橋剤を含んでなる、水性コーティング組成物。
【請求項１０】
架橋剤はポリイソシアネートである、請求項９に記載の水性コーティング組成物。
【請求項１１】
ポリイソシアネートは、ブロックされていない形態である、請求項１０に記載の水性コーティング組成物。
【請求項１２】
最上位トップ層として請求項１に記載の水希釈性ヒドロキシ官能性ポリウレタンを含んでなる、クリアコートまたはトップコート材料を有する多層コーティング組成物。
【発明の詳細な説明】
【技術分野】
【０００１】
本発明は、アミド構造単位含有水希釈性ヒドロキシ官能性ポリウレタン、それらの製造方法、それらから製造された水性コーティング組成物、およびコーティング基材のためのそれらの使用に関する。
【背景技術】
【０００２】
何年もの間、乗用車分野における軽量化の努力は、内装においても同様に、プラスチックの使用の増大に連動している。審美的および技術的要求のため、車中のプラスチック成分は、典型的に、外的影響、例えば日光および化学薬品、熱および機械的暴露に対してプラスチックを保護するため、特定の陰影および色彩効果を得るため、プラスチック表面における欠陥を覆うため、またはプラスチック表面に心地よい感触（触覚（ｔａｃｔｉｌｉｔｙ））を与えるため、被覆される。車の内装のプラスチック成分の触覚特性を増強するため、近年、いわゆるソフトフィールコーティング材料が次第に使用されてきている。本発明の目的のための「ソフトフィール効果」は、被覆表面の特定の触感（触覚）を示す。この触覚は、ビロードのような、ソフトな、ゴムのような、または暖かい、のような用語を使用して説明することができる。一方、例えば、塗装車体表面、あるいは未塗装ポリマーシートまたはプレキシガラス、または通例のクリアコートまたはトップコート材料で被覆された同様のプレートまたはプレキシガラスは、冷たいおよび滑らかな感じがする。
【０００３】
ポリウレタン化学に基づく水性ソフトフィールコーティング材料は、欧州特許ＥＰ−Ａ０６６９３５２（特許文献１）中に例示されている。同様に、優れたソフトフィール効果として、これらのコーティング材料も、高安定性のプラスチック基材に対する保護効果を有するコーティングを生じさせる。
【０００４】
その間に、自動車内装分野のためのソフトフィールコーティング材料に課せられた要求、特に皮膚保護および皮膚ケアに使用されるクリーム（例えばサンクリームまたはサンローション）に対する耐性に関する要求は、最新式のコーティング材料によっても、これらの要求を全く満たすことができないか、またはソフトフィール効果に関する減損を伴ってのみ満たされる程度にまで上昇している。
【０００５】
顕著なソフトフィール効果を伴いつつ、同時に良好な耐性、特に皮膚保護および皮膚ケアに使用されるクリームに対する耐性を有する水性コーティング組成物に対する要求は、存在し続けている。
【０００６】
驚くべきことに、今回、アミド構造単位を含んでなる水希釈性ヒドロキシ官能性ポリウレタンが、例えば、皮膚保護および皮膚ケアに使用されるクリーム、例えばサンクリームまたはサンローションに対する優れた耐性、および同時に顕著なソフトフィール効果を特徴とするコーティング材料を製造するのに適当であることが見出された。
【０００７】
米国特許ＵＳ−Ａ５，７８０，５５９（特許文献２）は、末端アミド基を含有し、およびメラミン樹脂を使用して架橋され得るフィルム形成ポリウレタンを開示する。該コーティングの耐酸性および硬度は高い。しかしながら、特許文献２に開示されたポリウレタンは、水系における使用に適当ではない。さらに、特許文献２に記載されたフィルム形成ポリマーは、自動車内装分野における適用に適当ではない。なぜなら、この架橋に必要とされる温度は、自動車内装分野において典型的に使用されるプラスチック材料に用いることができないためである。
【０００８】
米国特許ＵＳ−Ａ２００２／００６８７８９（特許文献３）は、アミド基含有ポリウレタンの水性分散体を開示するが、本発明による構造を含有しない。それらは、アミド基に対して反応性である架橋剤を用いて反応される。特に乗用車分野においてＯＥＭコーティングとして使用される熱硬化性１成分系が得られる。
【特許文献１】欧州特許ＥＰ−Ａ０６６９３５２
【特許文献２】米国特許ＵＳ−Ａ５，７８０，５５９
【特許文献３】米国特許ＵＳ−Ａ２００２／００６８７８９
【発明の開示】
【発明が解決しようとする課題】
【０００９】
したがって、本発明の目的は、イソシアネート架橋剤と連動して、ソフトフィール効果および同時に特に皮膚保護および皮膚ケアクリーム、特に日焼け防止クリームに対する耐性を有するコーティング組成物を製造する適当なポリウレタン成分を提供することであった。
【課題を解決するための手段】
【００１０】
本目的は、本発明の水希釈性ポリウレタンを通じて達成される。
本発明は、式（Ｉ）：
【００１１】
【化１】
2008169373.tif 000002
〔式中
Ｒ１は、２〜１８個の炭素原子を有する脂肪族または脂環族基であり、および
Ｒ２は、３〜５個の炭素原子を有する脂肪族基である〕
で示される構造単位を含んでなる水希釈性ヒドロキシ官能性ポリウレタンを提供する。
【発明を実施するための最良の形態】
【００１２】
本発明のポリウレタンは、（ＣＯ）ＮＨとして計算して２．０重量％〜２０重量％、好ましくは２．０重量％〜１５重量％、特に好ましくは３．０〜１０重量％のアミド基含量を有する。
【００１３】
好ましくは、合成成分として
Ａ１）３１４〜５０００Ｄａの数平均分子量Ｍｎを有する少なくとも１つのアミド基含有ポリオール２５重量％〜８０重量％（好ましくは３０重量％〜６０重量％）、
Ａ２）ポリエステル、ポリカーボネートおよびポリエーテルの群から選択される４００〜６０００Ｄａの数平均分子量Ｍｎを有する少なくとも１つのポリオール０重量％〜６０重量％（好ましくは１０重量％〜５０重量％）、
Ａ３）６２〜４００Ｄａの数平均分子量を有し、少なくとも２つのヒドロキシル基を有する少なくとも１つの低分子量ポリオール０重量％〜２０重量％（好ましくは１重量％〜１５重量％）、
Ａ４）イソシアネート基に対して反応性の少なくとも２つの基、および陰イオンを形成し得る少なくとも１つの基を有する少なくとも１つの化合物２重量％〜１０重量％（好ましくは３重量％〜８重量％）、および
Ａ５）ポリイソシアネート５重量％〜５０重量％（好ましくは８重量％〜３０重量％）
〔成分Ａ１）〜Ａ５）の合計は１００％である〕
を含有する水希釈性ヒドロキシ官能性ポリウレタンが挙げられる。
【００１４】
成分Ａ１）として適当なアミド基含有ポリオールの例は、ジオールならびに適切であればトリオールおよびテトラオールから、およびジカルボン酸ならびに適切であればトリカルボン酸およびテトラカルボン酸またはヒドロキシカルボン酸またはラクトンから合成されるポリエステルポリオールである。ポリエステルポリオールを製造するために、遊離ポリカルボン酸の代わりに、対応するポリカルボン酸無水物または対応する低級アルコールのポリカルボン酸エステルも使用することができる。
【００１５】
適当なジオールの例は、エチレングリコール、ジエチレングリコール、トリエチレングリコール、ポリアルキレングリコール、例えばポリエチレングリコール、ならびに１，２−プロパンジオール、１，３−プロパンジオール、ブタン−１，３−ジオール、ブタン−１，４−ジオール、ヘキサン−１，６−ジオールおよび異性体、ネオペンチルグリコールであり、最後の３つの化合物が好ましい。適切であれば同様に使用され得るポリオールとしては、例えば、トリメチロールプロパン、グリセロール、エリスリトール、ペンタエリスリトールまたはトリスヒドロキシエチル−イソシアヌレートが挙げられる。
【００１６】
適当なジカルボン酸の例としては、以下のものが挙げられる：フタル酸、イソフタル酸、テレフタル酸、テトラヒドロフタル酸、ヘキサヒドロフタル酸、シクロヘキサンジカルボン酸、アジピン酸、アゼライン酸、セバシン酸、グルタル酸、マレイン酸、フマル酸、イタコン酸、マロン酸、スベリン酸、２−メチル−コハク酸、およびそれらの可能性のある無水物。しかしながら、本発明の目的のため、無水物は、表現「酸」に包含される。また、ポリオールの平均ＯＨ官能価が≧２である場合、モノカルボン酸、例えば安息香酸およびヘキサンカルボン酸を使用することもできる。飽和脂肪族または芳香族酸が好ましく、例えばアジピン酸、フタル酸、ヘキサヒドロ−およびテトラヒドロフタル酸またはイソフタル酸が好ましい。適切であれば少量でのさらなる使用のためのポリカルボン酸として、トリメリト酸を挙げることができる。
【００１７】
末端ヒドロキシル基を有するポリエステルポリオールを製造する場合に共反応体として使用され得るヒドロキシカルボン酸の例は、ヒドロキシカプロン酸およびヒドロキシ酪酸である。適当なラクトンは、カプロラクトン、ブチロラクトンおよびそれらの同族体などである。
【００１８】
しかしながら、本発明に必要不可欠なことは、本発明のポリウレタンを製造する場合、１以上のアミド基含有ポリオール成分を使用することである。例えば、ポリアミンとラクトンとの反応によって、適当なアミド基含有ポリオールを得ることができる。好ましいポリアミンは、脂肪族ジアミン、例えばエチレンジアミン、１，６−ヘキサメチレンジアミン、２−メチル−１，５−ジアミノペンタン（Ｄｙｔｅｃ（登録商標）  Ａ、ＤｕＰｏｎｔ／バートホンブルク）、１−アミノ−３，３，５−トリメチル−５−アミノメチルシクロヘキサン（イソホロンジアミン）、ピペラジン、１，４−ジアミノ−シクロヘキサンまたはビス（４−アミノシクロヘキシル）メタンの異性体およびそれらの混合物、ならびにＬａｒｏｍｉｎ（登録商標）  Ｃ２６０（４，４’−ジアミノ−３，３’−ジメチルシクロヘキシルメタン、ＢＡＳＦ  ＡＧ、独国）である。適当なラクトンは、工業規模で利用可能な全てのラクトン、特にε−カプロラクトンである。
【００１９】
本発明のポリウレタンは、好ましくは１，６−ヘキサメチレンジアミン、２−メチル−１，５−ジアミノペンタン、１−アミノ−３，３，５−トリメチル−５−アミノメチル−シクロヘキサン（イソホロンジアミン）、ビス（４−アミノシクロヘキシル）メタンの異性体、およびそれらの混合物からなる群から選択される化合物と、ε−カプロラクトンとの反応生成物を含んでなる。この場合、典型的に、該アミンのアミノ基当たり少なくとも１つの、好ましくは１〜５つの、より好ましくは１つのε−カプロラクトン分子を添加する。
【００２０】
上記ジアミンとε−カプロラクトンとの反応生成物を、さらなる反応をせずとも、合成成分Ａ１）として直接使用することができる。
【００２１】
さらなる好ましい実施態様において、アミド基含有ポリオール成分は、成分Ａ１）としての使用に適当なアミド基含有ポリエステルポリオールの形成において、合成成分として使用される。
【００２２】
成分Ａ１）は、（ＣＯ）ＮＨとして計算して少なくとも７．５重量％、好ましくは少なくとも９重量％のアミド基含量を有する式（Ｉ）で示される構造単位を含んでなる。アミド基含有ポリオールＡ１）は、３１４〜５０００Ｄａ、好ましくは３９８〜２０００およびより好ましくは３９８〜１２５０の数平均分子量Ｍｎを有する。
【００２３】
成分Ａ２）として使用することができるポリエステルポリオールは、４００〜６０００Ｄａ、好ましくは６００〜３０００Ｄａ、より好ましくは１５００〜２２００Ｄａの数平均分子量Ｍｎを有し、それらのヒドロキシル価は、２０〜４００ｍｇＫＯＨ／ｇ、好ましくは５０〜２００ｍｇＫＯＨ／ｇおよびより好ましくは８０〜１６０ｍｇＫＯＨ／ｇであり、およびそれらは、１．５〜３．５、好ましくは１．８〜２．７およびより好ましくは１．９５〜２．５のＯＨ官能価を有する。
【００２４】
非常に適当な例は、Ａ１）に関して既に記載したような、ジオールならびに適切であればポリオールの、ジカルボン酸ならびに適切であればポリカルボン酸またはヒドロキシカルボン酸またはラクトンの、従来の重縮合物である。
【００２５】
また、ポリオール成分として適当なものは、ラクトンのホモポリマーまたはコポリマーであり、これらは、好ましくはラクトンまたはラクトン混合物、例えばγ−ブチロラクトン、ε−カプロラクトンおよび／またはメチル−ε−カプロラクトンと、２および／またはそれより多くの官能価を有する適当なスターター分子、例えば、ポリエステルポリオールのための合成成分として上記で特定された低分子量多価アルコールなどとの付加によって得られる。
【００２６】
さらに、成分Ａ２）として適当なものは、例えば、炭酸誘導体、例えば炭酸ジフェニル、炭酸ジメチルまたは炭酸ジエチルなど、またはホスゲンと、ポリオール、好ましくはジオールとの反応によって得ることができるヒドロキシル含有ポリカーボネートである。このような適当なジオールとしては、例えば、ブタン−１，４−ジオールおよびヘキサン−１，６−ジオール、ならびにラクトン変性ジオールが挙げられる。成分Ａ２）として特に好ましいものは、２０〜１７２ｍｇＫＯＨ／ｇ、より好ましくは２８〜１１２ｍｇＫＯＨ／ｇのヒドロキシル価、および１．６〜３、好ましくは１．９〜２．３およびより好ましくは１．９５〜２の平均官能価を有するポリカーボネートポリオールである。
【００２７】
ポリウレタン樹脂を合成するのに使用する低分子量ポリオールＡ３）は、通常、ポリマー鎖を硬化および／または分岐する効果を有し、および一般に、６２〜４００Ｄａ、好ましくは６２〜２００Ｄａの数平均分子量を有する。それらは、脂肪族、脂環族または芳香族基を含有し得る。その例としては、１分子当たり２０個までの炭素原子を有する低分子量ポリオール、例えばエチレングリコール、ジエチレングリコール、トリエチレングリコール、１，２−プロパンジオール、１，３−プロパンジオール、１，４−ブタンジオール、１，３−ブチレングリコール、シクロヘキサンジオール、１，４−シクロヘキサンジメタノール、１，６−ヘキサンジオール、ハイドロキノンジヒドロキシエチルエーテル、ビスフェノールＡ（２，２−ビス（４−ヒドロキシ−フェニル）プロパン）、水素化ビスフェノールＡ（２，２−ビス（４−ヒドロキシ−シクロヘキシル）プロパン）およびそれらの混合物、ならびにトリメチロール−プロパン、グリセロールまたはペンタエリスリトールが挙げられる。同様に、エステルジオール、例えばδ−ヒドロキシブチル−ε−ヒドロキシ−カプロン酸エステル、ω−ヒドロキシヘキシル−γ−ヒドロキシ酪酸エステル、β−ヒドロキシエチルアジペートまたはビス（β−ヒドロキシエチル）テレフタレートも使用することができる。
【００２８】
成分Ａ４）として適当なイオン性または潜在的イオン性化合物は、例えば、ジヒドロキシカルボン酸、ジアミノカルボン酸、ジヒドロキシスルホン酸、ジアミノスルホン酸およびそれらの塩、例えば、２−（２−アミノエチル−アミノ）エタンスルホン酸、エチレンジアミン−プロピル−またはブチルスルホン酸、１，２−または１，３−プロピレンジアミン−β−エチルスルホン酸、３，５−ジアミノ安息香酸、欧州特許ＥＰ−Ａ０９１６６４７の実施例１の親水性化剤およびそれらのアルカリ金属塩および／またはアンモニウム塩など；親水性合成成分としての、重亜硫酸ナトリウムとブタ−２−エン−１，４−ジオールの付加生成物、２−ブテンジオールおよびＮａＨＳＯ３のプロポキシル化付加生成物（例えば独国特許ＤＥ−Ａ２４４６４４０、５〜９頁、式Ｉ〜ＩＩＩ）である。好ましいイオン性または潜在的イオン性化合物Ａ４）は、カルボキシル基および／またはカルボキシレート基を有するものである。好ましいイオン性化合物Ａ４）は、ジヒドロキシカルボン酸、特にα，α−ジメチロールアルカン酸、例えば２，２−ジメチロール酢酸、２，２−ジメチロールプロピオン酸、２，２−ジメチロール酪酸、２，２−ジメチロールペンタン酸またはジヒドロキシコハク酸である。特に好ましくは、２，２−ジメチロールプロピオン酸および２，２−ジメチロール酪酸である。
【００２９】
成分Ａ５）の適当なポリイソシアネートは、好ましくは≧２のイソシアネート官能価を有する、当業者に自体既知の芳香族、芳香脂肪族、脂肪族または脂環族ポリイソシアネートである。これらは、イミノオキサジアジンジオン、イソシアヌレート、ウレトジオン、ウレタン、アロファネート、ビウレット、尿素、オキサジアジントリオン、オキサゾリジノン、アシル尿素および／またはカルボジイミド構造も含有し得る。これらのポリイソシアネートは、個々にまたは任意の所望の互いの混合物で使用することができる。
【００３０】
適当なポリイソシアネートの例は、ヘキサメチレンジイソシアネート（ＨＤＩ）、イソホロンジイソシアネート（ＩＰＤＩ）、２，２，４および／または２，４，４−トリメチルヘキサメチレンジイソシアネート、異性体ジシクロヘキシルメタン４，４’−ジイソシアネートまたはそれらの混合物、４−イソシアナトメチル−１，８−オクタンジイソシアネートおよび１，４−シクロヘキシルジイソシアネート、１，４−フェニレンジイソシアネート、２，４−および／または２，６−トルイレンジイソシアネート、ジフェニルメタンジイソシアネート（ＭＤＩ）の異性体、またはウレトジオン、イソシアヌレート、ウレタン、アロファネート、ビウレット、イミノオキサジアジンジオンおよび／またはオキサジアジントリオン構造を有する上記ジイソシアネートに基づく、２つより多くのイソシアネート基を有する誘導体である。
【００３１】
上記種類のポリイソシアネートまたはポリイソシアネート混合物は、好ましくは専ら脂肪族的におよび／または脂環族的に結合したイソシアネート基を含有するものである。特に好ましいものは、ヘキサメチレンジイソシアネート、イソホロンジイソシアネート、ジシクロヘキシルメタン４，４’−ジイソシアネートの異性体、およびそれらの混合物である。
【００３２】
本発明の水希釈性ポリウレタンの製造は、原理上既知の方法によって行う。例えば、それらを、まず、成分Ａ５）および成分Ａ１）〜Ａ４）の１以上の化合物からイソシアネート官能性プレポリマーを製造し、次いで、第二の反応工程において、非水性媒体中、Ａ１）〜Ａ４）の化合物の１つ、好ましくはＡ３）およびＡ４）の化合物の１つと反応させることによって、ＯＨ官能性ポリウレタンを得ることにより、製造することができる。
あるいは、例えば欧州特許ＥＰ−Ａ０４２７０２８第４頁第５４行〜第５頁第１行に記載されるように、製造を、非水性媒体中、成分Ａ１）〜Ａ５）を対応するモル比で反応させることによって、ＯＨ含有ポリウレタン樹脂を直接形成することにより行うことができる。
【００３３】
ウレタン化反応またはプレポリマー製造は、通常、用いるイソシアネートの反応性に応じて、３０℃〜１４０℃の温度にて行う。ウレタン化反応を、ＮＣＯ−ＯＨ反応を促進するための当業者に既知の種類の適切な触媒を使用して促進することができる。触媒の例は、第３級アミン（例えばトリエチルアミン）、有機錫化合物（例えばジブチル錫オキシド、ジブチル錫ジラウレートまたは錫ビス（２−エチルヘキサノエート））、または他の有機金属化合物である。
【００３４】
また、ウレタン化反応を、イソシアネートに対して不活性である溶媒の存在下に行うことができる。この目的に特に適当な溶媒は、水と相溶性であるもの、例えばエーテル、ケトンおよびエステルならびにＮ−メチル−またはＮ−エチルピロリドンなどである。適当には、この溶媒の量は、いずれの場合もポリウレタン樹脂および溶媒の合計に基づいて、３０重量％を超えず、および好ましくは≦２５重量％、より好ましくは≦１０重量％である。該ポリイソシアネートは、残りの成分の溶液に添加することができる。
【００３５】
成分Ａ４）を介してポリウレタン樹脂中に組み込まれる酸基は、少なくとも部分的に中和することができる。中和に特に適当なものは、第３級アミンであり、その例は、各アルキル基中に１〜１２個（好ましくは１〜６個）の炭素原子を有するトリアルキルアミンである。その例は、トリメチルアミン、トリエチルアミン、メチルジエチルアミン、トリプロピルアミンおよびジイソプロピルエチルアミンである。また、該アルキル基は、例えば、ヒドロキシル基を有していてもよく、例えばジアルキルモノアルカノールアミン、アルキルジアルカノールアミンおよびトリアルカノールアミンであり得る。その例は、ジメチルエタノールアミンであり、これは好ましくは中和剤として役立つ。また、中和剤として、適切であれば無機塩基（例えばアンモニアまたは水酸化ナトリウムまたは水酸化カリウム）を使用することができる。該中和剤は、通常、プレポリマーの酸基に対して０．３：１〜１．６：１、好ましくは０．５：１〜１．３：１のモル比で使用する。
【００３６】
ＣＯＯＨ基を、ウレタン化反応の前、間または後に中和することができる。該中和工程は、好ましくはウレタン化反応に続いて、一般に室温と１２０℃の間、好ましくは６０〜１００℃にて行う。また、非中和形態の水希釈性ポリウレタン樹脂を提供することもでき、および例えば、水性コーティング組成物を製造する場合、例えば本発明の水希釈性ポリウレタンを実質的にＯＨ非含有のポリウレタン分散体に組み込む場合にのみ、中和を行うこともできる。
【００３７】
本発明の水希釈性ポリウレタン樹脂は、通常、１，０００〜３０，０００Ｄａ（好ましくは１，５００〜１０，０００Ｄａ）の数平均分子量Ｍｎ、１０〜８０（好ましくは１５〜４０）の酸価、および１５〜１６５ｍｇＫＯＨ／ｇ（好ましくは３０〜１２５ｍｇＫＯＨ／ｇ）のＯＨ価を有する。
【００３８】
本発明のポリウレタン樹脂は、水性分散体の形態および水希釈性有機溶液の形態の両方で使用することができる。後者の場合、水希釈性ポリウレタンの固形分は、５０重量％〜９０重量％、好ましくは７０重量％〜９０重量％およびより好ましくは７５重量％〜９０重量％である。１００重量％までの残りは、上記種類の有機溶媒ならびに適切であればコーティング材料に典型的である助剤および添加剤からなる。
【００３９】
したがって、本発明は、本発明の水希釈性ヒドロキシ官能性ポリウレタンを含んでなり、５０重量％〜９０重量％の水希釈性ポリウレタン固形分を有し、有機溶媒ならびに適切であればコーティング材料に典型的である助剤および添加剤からなる残りで１００重量％となる有機溶液を提供する。
【００４０】
本発明のポリウレタン樹脂が水性分散体の形態であることが望まれる場合、それらを、水の添加または水中への導入によって、（上記中和剤によるカルボン酸基の少なくとも部分的中和に続いて）安定性水性分散体に容易に変換することができる。該水性分散体は、３５重量％〜７０重量％、好ましくは４０重量％〜６５重量％、より好ましくは５０〜６０重量％の固体を有する。
【００４１】
同様に、本発明は、本発明の水希釈性ヒドロキシ官能性ポリウレタンを含んでなり、３５重量％〜７０重量％の水希釈性ポリウレタン固形分を有し、水、適切であれば有機溶媒、ならびに適切であればコーティング材料に典型的である助剤および添加剤からなる残りで１００重量％となる分散体を提供する。
【００４２】
本発明の水希釈性ポリウレタンを、水性コーティング組成物に加工することができる。その結果として、本発明のポリウレタン樹脂を含んでなる水性コーティング組成物ならびに少なくとも１つの架橋剤、好ましくはポリイソシアネート架橋剤、より好ましくは遊離イソシアネート基を有するポリイソシアネート架橋剤も同様に、本発明によって提供される。
【００４３】
適当な架橋剤の例は、ポリイソシアネート架橋剤、アミドおよびアミン−ホルムアルデヒド樹脂、フェノール樹脂、アルデヒドおよびケトン樹脂、例えばフェノール−ホルムアルデヒド樹脂、レゾール、フラン樹脂、尿素樹脂、カルバミド酸エステル樹脂、トリアジン樹脂、メラミン樹脂、ベンゾグアナミン樹脂、シアナミド樹脂またはアニリン樹脂である。
【００４４】
使用される好ましい架橋剤は、遊離および／またはブロックトイソシアネート基を有するポリイソシアネートである。好ましくは、例えばイソホロンジイソシアネート、ヘキサメチレンジイソシアネートまたはビス（４−イソシアナトシクロヘキサン）メタンまたはそれらの混合物に基づくブロックされていないイソシアネート基を有する架橋樹脂、ならびにウレトジオン、イソシアヌレート、ウレタン、アロファネート、ビウレット、カルボジイミド、イミノオキサジアジンジオンおよび／またはオキサジアジントリオン構造で変性された上記ポリイソシアネートの架橋樹脂が挙げられる。
【００４５】
特に好ましいのは、適切であれば親水性変性を有する、上記種類の低粘度ポリイソシアネートの使用である。例えば半化学量論的量の１価の親水性ポリエーテルアルコールを用いる反応によって、ポリイソシアネートの親水性化が可能である。この種類の親水性化ポリイソシアネートの製造は、例えば欧州特許ＥＰ−Ａ０５４０９８５（第３頁第５５行〜第４頁第５行）中に記載されている。また、非常に適当なものは、欧州特許ＥＰ−Ａ９５９０８７（第３頁第３９〜５１行）中に記載されているアロファネート基含有ポリイソシアネートであり、これらは、アロファネート化条件下、低モノマー含量ポリイソシアネートとポリエチレンオキシドポリエーテルアルコールを反応させることによって製造される。また、適当なものは、独国特許ＤＥ−Ａ１０００７８２１（第２頁第６６行〜第３頁第５行）中に記載されているトリイソシアナトノナンに基づく水分散性ポリイソシアネート混合物、ならびに、例えば独国特許ＤＥ−Ａ１００２４６２４（第３頁第１３〜３３行）に開示されているようなイオン性基（スルホネート基、ホスホネート基）で親水性化されたポリイソシアネートである。
【００４６】
これらのポリイソシアネートは、一般に、２３℃にて２００〜１５，０００ｍＰａｓ（好ましくは５００〜７，５００ｍＰａｓ）の粘度を有する。必要な場合、該ポリイソシアネートは、粘度を開始時の範囲内に数値を低下させるために、少量の不活性溶媒とブレンドして用いることができる。同様に、トリイソシアナトノナンを、単独でまたは混合物の状態で、架橋剤成分として使用することができる。
【００４７】
かくして得られる本発明のポリウレタンを含んでなる水性コーティング組成物は、フィルムの表面品質および耐性に関する要求が存在する水性塗料およびコーティング系が使用される全ての分野に適当である。その例は、鉱物建築材料の表面のコーティング、木材および木材ベースの材料のニス塗りおよび封止、金属表面のコーティング（金属コーティング）、アスファルトまたは瀝青質被覆のコーティングおよび塗装、種々のプラスチック表面の塗装および封止（プラスチックコーティング）、ならびに高光沢ワニスである。しかしながら、特に、それらは、高い耐溶媒性および、特に（日焼けローション試験において）サンローションに対して高い耐性を保証するソフトフィール効果コーティング材料を製造するのに適当である。この種類のコーティング組成物は、好ましくは典型的に室温と１３０℃との間の温度で硬化するプラスチックコーティングまたは木材コーティングにおいて使用される。
【００４８】
本発明の水希釈性ポリウレタンを含んでなる水性コーティング組成物は、典型的に、１回被覆仕上げまたは多重被覆建築物のクリアコートまたはトップコート（最上位コート）において用いられる。
【００４９】
コーティングは、種々の噴霧法、例えば圧縮空気噴霧法、無気噴霧法または静電噴霧法によって、例えば１成分または適切であれば二成分噴霧ユニットを使用して製造することができる。しかしながら、本発明の結合剤分散体を含んでなる塗装およびコーティング組成物は、他の方法、例えば刷毛塗り、ローリングまたはナイフコーティングなどによって付与することもできる。
【実施例】
【００５０】
他に示さない限り、全ての百分率は重量基準である。
粘度測定を、ＤＩＮ  ５３０１９にしたがって、Ｐａａｒ−Ｐｈｙｓｉｃａ  ＭＲＣ  ５１コーンプレート粘度計（Ａｎｔｏｎ  Ｐａａｒ、シュトゥットガルト、独国）を使用して剪断速度４０ｓ−１にて行った。
平均粒度を、レーザー相関分光法（Ｚｅｔａｓｉｚｅｒ（登録商標）  １０００、Ｍａｌｖｅｒｎ  Ｉｎｓｔｒｕｍｅｎｔｓ、ヘレンベルク、独国）によって決定した。
ヒドロキシル価（ＯＨ−Ｎ）：単位ｍｇＫＯＨ／ｇ；ＤＩＮ  ５３２４０による決定方法。
酸価（Ａ−Ｎ）：単位ｍｇＫＯＨ／ｇ；ＤＩＮ  ＩＳＯ  ３６８２による決定方法。
【００５１】
〔原料〕
Ａｃｅｍａｔｔ（登録商標）  ＯＫ  ４１２：艶消剤（Ｄｅｇｕｓｓａ、フランクフルト）
Ａｑｕａｃｅｒ（登録商標）  ５３５：ワックスエマルジョン（Ｂｙｋ  Ｃｈｅｍｉｅ、ヴェーゼル）
Ｂａｙｂｌｅｎｄ（登録商標）  Ｔ６５：ポリカーボネート（ＰＣ）およびアクリロニトリル−ブタジエン−スチレン（ＡＢＳ）に基づく無定形熱可塑性ポリマー・ブレンド（Ｂａｙｅｒ  ＭａｔｅｒｉａｌＳｃｉｅｎｃｅ、レバークーゼン）
Ｂａｙｆｅｒｒｏｘ（登録商標）  ３１８  Ｍ：顔料（Ｌａｎｘｅｓｓ  ＡＧ、レバークーゼン）
Ｂａｙｈｙｄｒｏｌ（登録商標）  ＰＲ  ６５０：５０％水性脂肪族ポリウレタン樹脂分散体（Ｂａｙｅｒ  ＭａｔｅｒｉａｌＳｃｉｅｎｃｅ、レバークーゼン）
Ｂａｙｈｙｄｒｏｌ（登録商標）  ＰＴ  ３５５：５５％水性脂肪族ヒドロキシ官能性ポリエステル−ポリウレタン分散体、固体のＯＨ含量１．５％（Ｂａｙｅｒ  ＭａｔｅｒｉａｌＳｃｉｅｎｃｅ、レバークーゼン）
Ｂａｙｈｙｄｕｒ（登録商標）  ３１００：親水的変性脂肪族ポリイソシアネート（Ｂａｙｅｒ  ＭａｔｅｒｉａｌＳｃｉｅｎｃｅ、レバークーゼン）
Ｂｙｋ（登録商標）  ３４８：湿潤剤（Ｂｙｋ  Ｃｈｅｍｉｅ、ヴェーゼル）
Ｄｅｓｍｏｐｈｅｎ（登録商標）  Ｃ１２００：直鎖状脂肪族ポリカーボネート−ポリエステル、ＯＨ−Ｎ＝５６（Ｂａｙｅｒ  ＭａｔｅｒｉａｌＳｃｉｅｎｃｅ、レバークーゼン）
Ｄｅｓｍｏｒａｐｉｄ（登録商標）  ＳＯ：ウレタン化触媒（Ｂａｙｅｒ  ＭａｔｅｒｉａｌＳｃｉｅｎｃｅ、レバークーゼン）
Ｅｎｔｓｃｈａｕｕｍｅｒ  ＤＮＥ：消泡剤（Ｋ．Ｏｂｅｒｍａｙｅｒ、バード・ベルレブルグ）
ＰＡＣＭ（登録商標）  ２０：ビス（４−アミノシクロヘキシル）メタンの異性体混合物（ＤｕＰｏｎｔ、バートホンブルク）
Ｐｅｒｇｏｐａｋ（登録商標）  Ｍ３：充填艶消剤（Ｍａｒｔｉｎｓｗｅｒｋ、ベルクハイム）
Ｓｉｌｉｔｉｎ（登録商標）  Ｚ  ８６：充填剤（Ｈｏｆｆｍａｎｎ  ＆  Ｓｏｅｈｎｅ、ノイブルク）
Ｔａｌｃ  ＩＴ  Ｅｘｔｒａ：充填剤（Ｎｏｒｗｅｇｉａｎ  Ｔａｌｃ、フランクフルト）
Ｔｅｇｏ（登録商標）  Ｗｅｔ  ＫＬ  ２４５：湿潤剤（水中５０％；Ｔｅｇｏ  Ｃｈｅｍｉｅ、エッセン）
【００５２】
〔実施例１〕アミド基含有ジオール
攪拌機、加熱ジャケット、温度計、蒸留塔および窒素注入口を有する５Ｌの反応容器に、４６０ｇのε−カプロラクトンを充填し、およびこの最初の充填物を、１０〜１２Ｌ／時間の窒素流下、１４０℃に加熱した。次いで、４２０ｇのＰＡＣＭ（登録商標）  ２０を、温度が１６０℃を超えないような速度で滴下した。攪拌を１４０℃にて４時間続けた。室温まで冷却することにより、ジアミンジオールを透明な粘性樹脂として得た。
アミド基含量（ＣＯＮＨに基づく）：１９．６重量％
【００５３】
〔実施例２〕アミド基含有ジオール
攪拌機、加熱ジャケット、温度計、蒸留塔および窒素注入口を有する５Ｌの反応容器に、４６０ｇのε−カプロラクトンを充填し、およびこの最初の充填物を、１０〜１２Ｌ／時間の窒素流下、１４０℃に加熱した。次いで、３４０ｇの１−アミノ−３，３，５−トリメチル−５−アミノメチルシクロヘキサン（イソホロンジアミン）を、温度が１６０℃を超えないような速度で滴下した。攪拌を１４０℃にて４時間続けた。室温まで冷却することにより、ジアミンジオールを透明な粘性樹脂として得た。
アミド基含量（ＣＯＮＨに基づく）：２１．５重量％
【００５４】
〔実施例３〕アミド基含有ポリエステルジオール
攪拌機、加熱ジャケット、温度計、蒸留塔および窒素注入口を有する５Ｌの反応容器に、９７０ｇのε−カプロラクトンおよび８９３ｇのＰＡＣＭ（登録商標）  ２０を充填し、およびこの最初の充填物を、１０〜１２Ｌ／時間の窒素流下、１２０℃にて溶解させた。次いで、攪拌機を作動させ、および温度を１４０℃まで２時間にわたって上昇させた。該混合物を攪拌しながら１４０℃にて６時間放置した。次いで、２５２ｇの無水フタル酸、９９４ｇのアジピン酸、１０３４ｇのヘキサン−１，６−ジオールおよび１３３ｇのネオペンチルグリコールを添加し、および該反応混合物を２２０℃に８時間にわたって加熱した。それを、酸価（Ａ−Ｎ）が３未満に低下するまで２２０℃に保持した。これにより、２．７のＡ−Ｎおよび１７６のＯＨ−Ｎを有する高粘性透明ポリエステル樹脂を得た。
アミド基含量（ＣＯＮＨに基づく）：９．１重量％
【００５５】
〔実施例４〕アミド基含有ポリエステルジオール
攪拌機、加熱ジャケット、温度計、蒸留塔および窒素注入口を有する５Ｌの反応容器に、１７９７ｇのε−カプロラクトンおよび１６５６ｇのＰＡＣＭ（登録商標）  ２０を充填し、およびこの最初の充填物を、１０〜１２Ｌ／時間の窒素流下、１２０℃にて溶解させた。次いで、攪拌機を作動させ、および温度を１４０℃まで２時間にわたって上昇させた。該混合物を攪拌しながら１４０℃にて６時間放置した。次いで、１５６ｇの無水フタル酸、６１４ｇのアジピン酸、３６６ｇのヘキサン−１，６−ジオールおよび８２ｇのネオペンチルグリコールを添加し、および該反応混合物を２２０℃に８時間にわたって加熱した。それを、酸価（Ａ−Ｎ）が３未満に低下するまで２２０℃に保持した。これにより、２．５のＡ−Ｎおよび１６５のＯＨ−Ｎを有する高粘性透明ポリエステル樹脂を得た。
アミド基含量（ＣＯＮＨに基づく）：１５．０重量％
【００５６】
〔実施例５〕本発明のポリウレタン
冷却、加熱および攪拌装置を有する５ｌの反応容器に、窒素雰囲気下、５７０ｇのＤｅｓｍｏｐｈｅｎ（登録商標）  Ｃ１２００、５８５ｇの実施例３からのアミド官能性ポリエステル、６０ｇのジメチロールプロピオン酸および４５ｇのトリメチロールプロパンを充填した。この最初の充填物を１３０℃に加熱し、および３０分間均質化した。次いで、それを８０℃まで冷却し、および１．１ｇのＤｅｓｍｏｒａｐｉｄ（登録商標）  ＳＯおよび２４０ｇのヘキサメチレンジイソシアネートを、激しく攪拌しながら添加した。該反応の発熱を利用して、該混合物を１４０℃まで温度上昇させた。それを、イソシアネート基がもはや検出できなくなるまでこの温度に維持した。
次いで、得られたポリウレタンを、９０℃〜１００℃まで冷却し、１９ｇのジメチルエタノールアミンを添加し、および分散を１２３０ｇの水を用いて室温にて行った。得られた分散体は、５５重量％の固形分を有し、および樹脂固体に基づいて、５３のＯＨ−Ｎおよび１８．１のＡ−Ｎを有した。
アミド基含量（ＣＯＮＨに基づく）：３．５重量％
【００５７】
〔実施例６〕本発明のポリウレタン
冷却、加熱および攪拌装置を有する５ｌの反応容器に、窒素雰囲気下、１０８４ｇの実施例３からのアミド官能性ポリエステル、６０ｇのジメチロールプロピオン酸および４５ｇのトリメチロールプロパンを充填した。この最初の充填物を１３０℃に加熱し、および３０分間均質化した。次いで、それを８０℃まで冷却し、および１．１ｇのＤｅｓｍｏｒａｐｉｄ（登録商標）  ＳＯおよび３１０ｇのヘキサメチレンジイソシアネートを、激しく攪拌しながら添加した。該反応の発熱を利用して、該混合物を１４０℃まで温度上昇させた。それを、イソシアネート基がもはや検出できなくなるまでこの温度に維持した。
次いで、得られたポリウレタンを９０℃〜１００℃まで冷却し、１９ｇのジメチルエタノールアミンを添加し、および分散を１０４５ｇの水を用いて室温にて行った。得られた分散体は、５９重量％の固形分を有し、および樹脂固体に基づいて、５０のＯＨ−Ｎおよび１８．８のＡ−Ｎを有した。
アミド基含量（ＣＯＮＨに基づく）：６．８重量％
【００５８】
〔実施例７〕本発明のポリウレタン
冷却、加熱および攪拌装置を有する５ｌの反応容器に、窒素雰囲気下、５７０ｇのＤｅｓｍｏｐｈｅｎ（登録商標）  Ｃ１２００、５８５ｇの実施例４からのアミド官能性ポリエステル、６０ｇのジメチロールプロピオン酸および４５ｇのトリメチロールプロパンを充填した。この最初の充填物を１３０℃に加熱し、および３０分間均質化した。次いで、それを８０℃まで冷却し、および１．１ｇのＤｅｓｍｏｒａｐｉｄ（登録商標）  ＳＯおよび２４０ｇのヘキサメチレンジイソシアネートを、激しく攪拌しながら添加した。該反応の発熱を利用して、該混合物を１４０℃まで温度上昇させた。それを、イソシアネート基がもはや検出できなくなるまでこの温度に維持した。
【００５９】
次いで、得られたポリウレタンを９０℃〜１００℃まで冷却し、１９ｇのジメチルエタノールアミンを添加し、および分散を１１６０ｇの水を用いて室温にて行った。得られた分散体は、５５重量％の固形分を有し、および樹脂固体に基づいて、４６のＯＨ−Ｎおよび１８．１のＡ−Ｎを有した。
アミド基含量（ＣＯＮＨに基づく）：５．９重量％
【００６０】
〔実施例８〕本発明のポリウレタン
冷却、加熱および攪拌装置を有する５ｌの反応容器に、窒素雰囲気下、５７０ｇのＤｅｓｍｏｐｈｅｎ（登録商標）  Ｃ１２００、５８５ｇの実施例１からのアミド官能性ジオール、６０ｇのジメチロールプロピオン酸および４５ｇのトリメチロールプロパンを充填した。この最初の充填物を１３０℃に加熱し、および３０分間均質化した。次いで、それを８０℃まで冷却し、および１．１ｇのＤｅｓｍｏｒａｐｉｄ（登録商標）  ＳＯおよび２４０ｇのヘキサメチレンジイソシアネートを、激しく攪拌しながら添加した。該反応の発熱を利用して、該混合物を１４０℃まで温度上昇させた。それを、イソシアネート基がもはや検出できなくなるまでこの温度に維持した。次いで、得られたポリウレタンを９０℃〜１００℃まで冷却し、１９ｇのジメチルエタノールアミンを添加し、および分散を１１６０ｇの水を用いて室温にて行った。得られた分散体は、５４重量％の固形分を有し、および樹脂固体に基づいて、７２．５のＯＨ−Ｎおよび１８．１のＡ−Ｎを有した。
アミド基含量（ＣＯＮＨに基づく）：７．６重量％
【００６１】
〔適用例〕
２成分ソフトフィールコーティング材料の組成式
【００６２】
【表１】
2008169373.tif 000003
【００６３】
〔ソフトフィールコーティング材料の分散体〕
コーティング材料を製造するために、表１（成分１および２）に示す結合剤を、表１の量的数値にしたがって表１に示す添加剤および脱塩水を用いてビーズミル中で分散させて、水性ミルベースを得る。室温にて１６時間の放置時間後、酢酸メトキシプロピル中の７５％濃度のポリイソシアネート架橋剤Ｂａｙｈｙｄｕｒ（登録商標）  ３１００の溶液（成分３、表１に示す量）を、溶解機を使用してこのミルベース中に組み込む。
かくして得られるコーティング材料を、噴霧により平面に付与し（乾燥フィルム厚み４０μｍ〜５０μｍ）、次いで、５５％相対大気湿度での１０分間のフラッシュオフ時間の後、８０℃にて３０分間、次いで６０℃にて１６時間乾燥させる。
これにより、顕著にソフトフィールの効果を有する均一なマットコーティングフィルムを得る。これをビロードのような滑らかさと説明することができる。
【００６４】
〔耐溶媒性の決定〕
耐溶媒性を決定するため、上記表１のソフトフィールコーティング材料を上記のようにガラスに付与し、および乾燥させた。試験目的のため、溶媒を浸した綿パッドをコーティング上に置く。低沸点溶媒の場合、綿パッドを腕時計のガラスでさらに覆う。１分間の暴露時間後、評価を行う。次いで、綿パッドを除去し、および残留溶媒をセルロースクロスを使用して拭き取る。次いで、試験領域を、検査および指の爪で引っ掻くことによって直ちに格付けする（評価について以下参照）。
【００６５】
【表２】
2008169373.tif 000004
【００６６】
〔評価〕
０：変化無し、損傷無し
１：わずかな変性（膨れの環は非常に弱く、光のもとでの反射によってのみ目に見え、指の爪によって軟化を確認できない）
２：非常に小さい変性（膨れの環は明るい所で目に見え、指の爪の引っ掻き跡が目に見える）
３：著しい変性（完全な膨れの環が明らかに目に見え、指の爪による引っ掻き跡が目に見え、軟化が確認される）
４：激しい変性（完全な膨れの環が顕著に目立ち、指の爪による引っ掻きが基材まで可能であり、粘着性）
５：破損（コーティング材料表面脱離／破損）。
【００６７】
実施例９〜１１のアミド官能性ポリウレタン樹脂含有コーティング材料は、標準（実施例１２）よりも実質的に良好な耐溶媒性によって区別される。
【００６８】
〔耐クリーム性の決定〕
耐溶媒性を決定するため、上記表１のソフトフィールコーティング材料を上記のようにＢａｙｂｌｅｎｄ（登録商標）  Ｔ６５試験シートに付与し、および乾燥させた。
【００６９】
約１ｍｌの各試験媒体（Ｃｏｐｐｅｒｔｏｎｅ  Ｗａｔｅｒｂａｂｉｅｓ  ＳＰＦ３０耐水性、製造業者：Ｓｃｈｅｒｉｎｇ−Ｐｌｏｕｇｈ  ＨｅａｌｔｈＣａｒｅ  Ｐｒｏｄｕｃｔｓ  Ｉｎｃ．；Ｄｅｌｉａｌ  Ｐｌｕｓ  Ｖｉｔａｍｉｎ  ＳＦ３０耐水性、製造業者：Ｌ’Ｏｒｅａｌ  Ｄｅｕｔｓｃｈｌａｎｄ  ＧｍｂＨ、４０４７４デュッセルドルフ；Ｋａｍｉｌｌ  Ｃｌａｓｓｉｃ  Ｈａｎｄ  ＆  Ｎａｉｌ  Ｃｒｅａｍ、製造業者：Ｂｕｒｎｕｓ  ＧｍｂＨ、４０４７４デュッセルドルフ）を、ソフトフィールコーティング材料の直径２ｃｍの金属環の範囲内に付与する。８０℃で１時間の暴露時間後、クリームを綿クロスで拭き取り、および損傷を、以下に示す基準にしたがって視覚的に評価した。
【００７０】
【表３】
2008169373.tif 000005
【００７１】
〔評価〕
１：変化無し
２：一時的損傷
３：斑紋／光沢の損失／変色
４：軟化
５：膨れ／基材からの脱離
６：破壊
【００７２】
本発明を上記で例示の目的をもって詳細に説明したが、このような詳説が単にその目的のためであって、本発明は、特許請求の範囲によって限定され得る場合を除いて、本発明の精神および範囲を逸脱することなく、当業者によって変形がなされ得ると理解されるべきである。
【外国語明細書】
2008169373.tif 000007
2008169373.tif 000008
2008169373.tif 000009
2008169373.tif 000010
2008169373.tif 000011
2008169373.tif 000012
2008169373.tif 000013
2008169373.tif 000014
2008169373.tif 000015
2008169373.tif 000016
2008169373.tif 000017
2008169373.tif 000018
2008169373.tif 000019
2008169373.tif 000020
2008169373.tif 000021
2008169373.tif 000022
2008169373.tif 000023
2008169373.tif 000024
2008169373.tif 000025
2008169373.tif 000026
2008169373.tif 000027
2008169373.tif 000028
2008169373.tif 000029
2008169373.tif 000030
2008169373.tif 000031
2008169373.tif 000032
2008169373.tif 000033